(57)【要約】【課題】プラスチック基材等の表面に対して非常に高い耐擦傷性と優れた透明性を付与することができる光硬化性組成物、及びその硬化体を有する積層体を提供すること。【解決手段】（Ａ）（メタ）アクリル基を有する高級ダイヤモンド様体核を有する多官能重合性単量体、（Ｂ）分子内に、少なくとも１つの水酸基を有し、かつ１つの（メタ）アクリル基を有する水酸基含有（メタ）アクリル系単官能重合性単量体、分子内に少なくとも１つのエポキシ基を有し、かつ１つの（メタ）アクリル基を有するエポキシ基含有（メタ）アクリル系単官能重合性単量体、及び下記式（３）で示される多官能（メタ）アクリル系重合性単量体；【化１】2020090617.tif 000020（式中、Ｒ７は、３〜６価の有機残基であり、Ｒ８、およびＲ９は、それぞれ独立に、水素原子、またはメチル基であり、ｃは０〜３の整数であり、ｄは３〜６の整数である。）（Ｃ）光重合開始剤、を含む光硬化性組成物。【選択図】なし【特許請求の範囲】
【請求項１】
（Ａ）下記式（１）で示される重合性単量体、
Ｒn−Ｄ  （１）
（Ｒはアクリル基またはメタクリル基、ｎは２〜６、Ｄは高級ダイヤモンド様体核）
（Ｂ）下記成分から選ばれる少なくとも１種の（メタ）アクリル系重合性単量体；
（Ｂ１）分子内に、少なくとも１つの水酸基を有し、かつ１つの（メタ）アクリル基を有する水酸基含有（メタ）アクリル系単官能重合性単量体、
（Ｂ２）下記式で示されるエポキシ基含有（メタ）アクリル系単官能重合性単量体
【化１】
2020090617.tif 000017
（式中、
Ｒ３、およびＲ４は、それぞれ独立に、水素原子、またはメチル基であり、
Ｒ５、およびＲ６は、それぞれ独立に、ヒドロキシ基で置換されていてもよ
い炭素数１〜４のアルキレン基、または
【化２】
2020090617.tif 000018
で示される基であり、
ａ、およびｂの平均は、それぞれ０〜２０である。）
（Ｂ３）下記式で示される多官能（メタ）アクリル系重合性単量体；
【化３】
2020090617.tif 000019
（式中、
Ｒ７は、３〜６価の有機残基であり、
Ｒ８、およびＲ９は、それぞれ独立に、水素原子、またはメチル基であり、
ｃは０〜３の整数であり、ｄは３〜６の整数である。）、
（Ｃ）光重合開始剤、を含む光硬化性組成物。
【請求項２】
前記（Ａ）式（１）で示される重合性単量体１００質量部当たり、
前記（Ｂ）として、（メタ）アクリル系重合性単量体を１０〜９００質量部、
含む請求項１に記載の光硬化性組成物。
【請求項３】
前記高級ダイヤモンド様体核が、ジアマンタン、トリアマンタン、テトラマンタン、ペンタマンタン、ヘキサマンタン、ヘプタマンタン、オクタマンタン、ノナマンタン、デカマンタン、ウンデカマンタンである請求項１ないし２記載の光硬化性組成物。
【請求項４】
光学基材と、その表面に積層された請求項１〜４の何れかに記載の光硬化性組成物の硬化体とからなる積層体。
【発明の詳細な説明】
【技術分野】
【０００１】
本発明は、プラスチック基材等の表面に対して非常に高い耐擦傷性と優れた透明性を付与することができる光硬化性組成物に関する。さらには、該組成物の硬化体（硬化膜）が積層された積層体に関する。
【背景技術】
【０００２】
プラスチックは、軽量性、易加工性、耐衝撃性などの種々の特徴をもち、ガラスに代わる材料として、眼鏡用レンズ等種々の用途に用いられている。プラスチックは、ガラスに比べ軽量で、耐衝撃性、成型加工性に優れるという長所を有する反面、表面の耐擦傷性が低く、接触や摩擦、引っかき等によって表面に損傷を受けやすいという欠点がある。そこで、耐擦傷性を向上させるべく、プラスチック表面に、該表面を保護する硬化膜を積層させる方法が提案されている。また、人体、および影響、環境への影響から、溶剤量を低減した系、好ましくは無溶剤系の光硬化性組成物の需要が高まっている。その中でも、特に、薄膜積層が可能なであり、高い耐擦傷性を発現する低粘度の光硬化性組成物の開発が望まれている。
【０００３】
そこで、本出願人は、無溶剤系の光硬化性組成物において、保存安定性に優れ、高い耐擦傷性を示し、ポリカーボネート光学基材、およびポリウレタン光学基材等に対し、優れた密着性を発現する組成物を提案した（特許文献１参照）。
【０００４】
しかしながら、特許文献１に記載の光硬化性組成物では、積層する光学基材の種類によって、その密着性が低下する場合があるため、積層する光学基材の種類を問わない光硬化性組成物が望まれており、また、該光硬化性組成物は粘度が十分に低くないため、より一層の低粘度の光硬化性組成物が望まれていた。
【０００５】
そこで、本出願人は、特定の多官能重合性単量体、Ｎ−ビニル化合物、及びエポキシ基又は水酸基を有する特定の単官能重合性単量体を用いた光硬化性組成物によって、低粘度であり、各種光学基材に高い密着性、及び高い耐擦傷性を有する組成物を提案している（特許文献２参照）。
【先行技術文献】
【特許文献】
【０００６】
【特許文献１】国際公開ＷＯ２０１７／０８２４３２号公報
【特許文献２】特願２０１７−２３０８８９号
【特許文献３】特開２０１２−０３５５３７号公報
【非特許文献１】Ｊｏｕｒｎａｌ  ｏｆ  Ａｐｐｌｉｅｄ  Ｐｏｌｙｍｅｒ  Ｓｃｉｅｎｃｅ，Ｖｏｌ．１１４，２１０９−２１１５（２００９）
【発明の概要】
【発明が解決しようとする課題】
【０００７】
一方、近年、高機能化の要請により、更に高い耐擦傷性を有する光硬化性組成物の開発が望まれている。
【０００８】
更に耐擦傷性を向上させることを目的として、ダイヤモンドのような高硬度の微粉体を配合した組成物が検討されている（特許文献３参照）。
【０００９】
しかしながら、高硬度微粉体を配合した組成物では、高硬度微粉体という基材成分とは相溶しない成分を分散させるため、均一な耐擦傷性を得ることが困難であり、また高硬度微粉体と基材となる無機及び／又は有機材料との屈折率の差により、透明性が損なわれるという課題があった。
【００１０】
従って、本発明の目的は、無溶剤系でありつつ、非常に高い耐擦傷性を有し、且つ、優れた透明性を有する硬化体（硬化膜）を与える光硬化性組成物を提供することにある。本発明の他の目的は、上記光硬化性組成物の硬化体（硬化膜）がプラスチック基材に積層された積層体を提供することにある。
【課題を解決するための手段】
【００１１】
本発明者らは上記課題を解決するため鋭意検討を重ねた。その結果、特定の多官能重合性単量体と特定の（メタ）アクリル系重合性単量体とを含む光硬化性組成物が、非常に高い耐擦傷性を有し、且つ、優れた透明性を有する組成物となることを見出した。
【００１２】
すなわち、本発明は、
下記（Ａ）成分、（Ｂ）成分、及び（Ｃ）成分を含む光硬化性組成物である。
（Ａ）下記式（１）で示される多官能重合性単量体、
Ｒn−Ｄ  （１）
（Ｒはアクリル基またはメタクリル基、ｎは２〜６、Ｄは高級ダイヤモンド様体核）
（Ｂ）下記成分から選ばれる少なくとも１種の（メタ）アクリル系重合性単量体；
（Ｂ１）分子内に、少なくとも１つの水酸基を有し、かつ１つの（メタ）アクリル基を有する水酸基含有（メタ）アクリル系単官能重合性単量体、
（Ｂ２）下記式で示されるエポキシ基含有（メタ）アクリル系単官能重合性単量体
【００１３】
【化１】
2020090617.tif 000002
【００１４】
（式中、
Ｒ３、およびＲ４は、それぞれ独立に、水素原子、またはメチル基であり、
Ｒ５、およびＲ６は、それぞれ独立に、ヒドロキシ基で置換されていてもよ
い炭素数１〜４のアルキレン基、または
【００１５】
【化２】
2020090617.tif 000003
【００１６】
で示される基であり、
ａ、およびｂの平均は、それぞれ０〜２０である）
（Ｂ３）下記式で示される多官能（メタ）アクリル系重合性単量体；
【００１７】
【化３】
2020090617.tif 000004
【００１８】
（式中、
Ｒ７は、３〜６価の有機残基であり、
Ｒ８、およびＲ９は、それぞれ独立に、水素原子、またはメチル基であり、
ｃは０〜３の整数であり、ｄは３〜６の整数である）、
（Ｃ）光重合開始剤。
【００１９】
また、他の本発明は、光学基材と、その表面に積層された前記光硬化性組成物の硬化体とからなる積層体である。
【発明の効果】
【００２０】
本発明によれば、無溶剤でありつつ、非常に高い耐擦傷性を有し、且つ、優れた透明性を有する光硬化性組成物を提供できる。また、該光硬化性組成物を使用することにより、高い耐擦傷性を有し、且つ、優れた透明性を有する硬化体（硬化膜）、及びそれが積層された積層体を得ることができる。
【００２１】
本発明の光硬化性組成物が上記効果を有する理由は明らかではないが、以下のように推定される。本発明で使用する高級ダイヤモンド様体核を有する多官能重合性単量体の高級ダイヤモンド様体核部分が剛直構造であるため硬度が高くなり、非常に高い耐擦傷性を発現するものと考えられる。また、該多官能重合性単量体は、（メタ）アクリル系重合性単量体との相溶性に良好であるため、硬化体の中で均一に分散した状態で組み込まれるため、優れた透明性が発現するものと考えられる。
【００２２】
本発明の光硬化性組成物は、プラスチック基材に好適に使用できるものであるが、その他の光学基材、例えば、ガラスのような無機材料からなる基材表面のコーティング剤としても使用可能である。
【発明を実施するための形態】
【００２３】
本発明の光硬化性組成物は、特定の高級ダイヤモンド様体核を有する多官能重合性単量体と特定の（メタ）アクリル系重合性単量体とを組合せて含有することが特徴である。以下、本発明の光硬化性組成物を構成する各成分について詳細に説明する。
【００２４】
＜（Ａ）高級ダイヤモンド様体核を有する多官能重合性単量体＞
本発明の光硬化性組成物に用いられる、（Ａ）高級ダイヤモンド様体核を有する多官能重合性単量体（以下、（Ａ）成分という場合もある。）は下記式（１）で示される化合物である。
Ｒn−Ｄ  （１）
（Ｒはアクリル基またはメタクリル基、ｎは２〜６、Ｄは高級ダイヤモンド様体核）
上記式（１）における高級ダイヤモンド様体核は、ダイヤモンド結晶格子の小さな断片に似ている堅い構造を保持している、かご形状炭化水素分子である。高級ダイヤモンド様体核はアダマンタンを一つのユニットとして、複数のユニットで構成されている。たとえば、ジアマンタンは、お互いに面融合した２つのアダマンタンサブユニットを含有し、トリアマンタンはお互いに面融合した３つのアダマンタンサブユニットを含有し、テトラマンタンはお互いに面融合した４つのアダマンタンサブユニットを含有している。
【００２５】
本発明における高級ダイヤモンド様体核の具体例としては、アダマンタンユニットが２〜１１であるジアマンタン、トリアマンタン、テトラマンタン、ペンタマンタン、ヘキサマンタン、ヘプタマンタン、オクタマンタン、ノナマンタン、デカマンタン、ウンデカマンタンが挙げられる。これらの中でも、光硬化性組成物の硬化性、光硬化性組成物を硬化させて得られる硬化膜とプラスチック基材との密着性、汎用性、入手のしやすさなどの観点から、アダマンタンユニットが２〜６であるジアマンタン、トリアマンタン、テトラマンタン、ペンタマンタン、ヘキサマンタンが好ましく、アダマンタンユニットが３〜６のトリアマンタン、テトラマンタン、ペンタマンタン、ヘキサマンタンがより好ましい。
【００２６】
該高級ダイヤモンド様体核を有する多官能重合性単量体は、アクリル基またはメタクリル基を２〜６個有する。その中でも、汎用性、入手のしやすさなどの観点から、アクリル基またはメタクリル基は２〜３が好ましい。
【００２７】
また、前記アクリル基またはメタクリル基は高級ダイヤモンド様体核に直接結合していてもよいし、アルキル基等の基を介して結合していてもよい。
【００２８】
上記式（１）で示される高級ダイヤモンド様体核を有する多官能重合性単量体は、公知の方法で合成することができる。例えば、アクリル基またはメタクリル基の数が２の場合、市販の高級ダイヤモンド様体核のジオールを原料として、非特許文献１に記載された方法に準じて合成することができる。
【００２９】
＜（Ｂ）（メタ）アクリル系重合性単量体＞
本発明の光硬化性組成物においては、下記成分から選ばれる少なくとも１種の（メタ）アクリル系重合性単量体（以下、（Ｂ）成分とする場合もある。）を含む。それぞれの（メタ）アクリル系重合性単量体について説明する。
【００３０】
＜（Ｂ１）分子内に、少なくとも１つの水酸基を有し、かつ１つの（メタ）アクリル基を有する水酸基含有単官能（メタ）アクリル系重合性単量体＞
分子内に、少なくとも１つの水酸基を有し、かつ１つの（メタ）アクリル基を有する水酸基含有単官能（メタ）アクリル系重合性単量体（以下、単に（Ｂ１）成分とする場合もある。）は、特に制限されるものではなく、市販のものを使用できる。（Ｂ１）成分の具体例としては、ヒドロキシエチル（メタ）アクリレート、ヒドロキシプロピル（メタ）アクリレート、ヒドロキシブチル（メタ）アクリレートなどが挙げられる。これらは単独で用いてもいいし、２種以上組み合わせてもよい。これら（Ｂ１）成分の中でも、光硬化性組成物の粘度、光硬化性組成物を硬化させて得られる硬化膜とプラスチック基材との密着性、汎用性、入手のしやすさの観点から、とりわけヒドロキシエチル（メタ）アクリレート、ヒドロキシプロピル（メタ）アクリレートが特に好ましい。
【００３１】
＜（Ｂ２）エポキシ基含有単官能（メタ）アクリル系重合性単量体＞
エポキシ基含有単官能（メタ）アクリル系重合性単量体（以下、単に（Ｂ２）成分とする場合もある。）は下記式（２）で示される化合物が挙げられる。
【００３２】
【化４】
2020090617.tif 000005
【００３３】
（式中、
Ｒ３、およびＲ４は、それぞれ独立に、水素原子、またはメチル基であり、
Ｒ５、およびＲ６は、それぞれ独立に、ヒドロキシ基で置換されていてもよ
い炭素数１〜４のアルキレン基、または
【００３４】
【化５】
2020090617.tif 000006
【００３５】
で示される基であり、
ａ、およびｂの平均は、それぞれ０〜２０である）。
【００３６】
前記（Ｂ２）成分の好ましい具体例としては、例示すると、グリシジルエチル（メタ）アクリレート、グリシジルプロピル（メタ）アクリレート、グリシジルブチル（メタ）アクリレート、グリシジルペンチル（メタ）アクリレート、グリシジルヘキシル（メタ）アクリレート、グリシジルヘプチル（メタ）アクリレート、グリシジルオクチル（メタ）アクリレートなどが挙げられる。これらは単独で用いてもいいし、２種以上組み合わせてもよい。これら（Ｂ２）成分のうち、光硬化性組成物の粘度、光硬化性組成物を硬化させて得られる硬化膜とプラスチック基材との密着性の観点からグリシジルエチル（メタ）アクリレート、グリシジルプロピル（メタ）アクリレートが特に好ましい。
【００３７】
＜（Ｂ３）多官能（メタ）アクリル系重合性単量体＞
多官能（メタ）アクリル系重合性単量体（以下、単に（Ｂ３）成分とする場合もある。）は下記式（３）で示される化合物が挙げられる。
【００３８】
【化６】
2020090617.tif 000007
【００３９】
（式中、
Ｒ７は、３〜６価の有機残基であり、
Ｒ８、およびＲ９は、それぞれ独立に、水素原子、またはメチル基であり、
ｃは０〜３の整数であり、ｄは３〜６の整数である）、
ここで、Ｒ8における３〜６価の有機残基として具体的には下記式
【００４０】
【化７】
2020090617.tif 000008
【００４１】
（式中、破線の数は、Ｒ７の価数に等しい結合手の数を示す）
で示される基などが挙げられる。上記具体例のうち、例えば２列目の最初の有機基は、エチル基（Ｈ３ＣＨ２Ｃ−）が結合している炭素原子（Ｃ）が伸びる３本の破線がＲ７の結合手であって、３価の有機基であることを示している。同様に、その次の有機基は、中央の−ＣＨ２ＯＣＨ２−左右にそれぞれ結合している２つの炭素原子のそれぞれから３本ずつ伸びる合計６本の破線がＲ７の結合手であって、６価の有機基であることを示している。これらの中でも光硬化性組成物の硬化性、光硬化性組成物を硬化させて得られる硬化膜とプラスチック基材との密着性、汎用性、入手のしやすさなどの観点から以下の基が好ましい。
【００４２】
【化８】
2020090617.tif 000009
【００４３】
また、ｃ及びｄについては、耐擦傷性、硬化膜とプラスチック基材との密着性、外観、取り扱いやすい粘度などの観点から、ｃは０又は１、ｄは３又は４であることが好ましい。
【００４４】
上記（Ｂ３）成分の好ましい具体例としては、トリメチロールプロパントリ（メタ）アクリレート、トリメチロールメタントリ（メタ）アクリレート、トリメチロールエタントリ（メタ）アクリレート、エトキシ化ペンタエリスリトールテトラ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、トリメチロールプロパントリエチレングリコールトリ（メタ）アクリレート、ジトリメチロールプロパンテトラアクリレートなどが挙げられる。これらは単独で用いてもよいし、２種以上組み合わせてもよい。これら（Ｂ３）成分のうち、光硬化性組成物の硬化性、光硬化性組成物を硬化させて得られる硬化膜とプラスチック基材との密着性の観点から、とりわけペンタエリスリトールテトラ（メタ）アクリレート、ペンタエリスリトールトリ（メタ）アクリレート、トリメチロールプロパントリ（メタ）アクリレート、ジペンタエリスリトールヘキサ（メタ）アクリレート、ジペンタエリスリトールペンタ（メタ）アクリレートが特に好ましい。
【００４５】
その中でも、上記（Ｂ３）成分は、（Ｂ３ａ）下記式（４）で示される水酸基含有多官能（メタ）アクリル系重合性単量体（以下、単に（Ｂ３ａ）成分とする場合もある。）を含むことが好ましく、（Ｂ３ａ）成分と、（Ｂ３ａ）成分を除く前記式（３）で示される多官能（メタ）アクリル系重合性単量体（水酸基非含有多官能（メタ）アクリル系重合性単量体であり、単に（Ｂ３ｂ）成分とする場合もある。）成分との混合物とすることが、生産上の観点からより好ましい。
【００４６】
【化９】
2020090617.tif 000010
【００４７】
（式中、
Ｒ１１、Ｒ１２は、それぞれ独立に、水素原子またはメチル基であり、
Ｒ１０は４〜６価の有機残基であり、
ｅは０〜３の整数であり、ｆは３〜５の整数である）
ここで、Ｒ１０における４〜６価の有機残基として、具体的には下記式で示す基であることが好ましい。
【００４８】
【化１０】
2020090617.tif 000011
【００４９】
（式中、破線の数は、上記式Ｒ１０の価数に等しい結合手の数を示す）
上記具体例のうち、例えば２つ目の有機基は、上記のとおり、６価の有機基であるが、６本の結合手のうち１本はＨＯＨ２Ｃ−と結合していると理解されるべきである。
【００５０】
また、ｅ及びｆについては、硬化膜の耐擦傷性、硬化膜とプラスチック基材との密着性、外観、取り扱いやすい粘度などの観点から、ｅは０又は１、ｆは３であることが好ましい。
【００５１】
前記（Ｂ３ａ）成分の好ましい具体例としては、ペンタエリスリトールトリ（メタ）アクリレート、ジペンタエリスリトールペンタ（メタ）アクリレートが挙げられる。これらのうち、光硬化性組成物の硬化性、光硬化性組成物を硬化させて得られる硬化膜とプラスチック基材との密着性の観点から、とりわけペンタエリスリトールトリ（メタ）アクリレートが特に好ましい。
【００５２】
前記（Ｂ３ｂ）成分は、ペンタエリスリトールテトラ（メタ）アクリレート、トリメチロールプロパントリ（メタ）アクリレート、又はジペンタエリスリトールヘキサ（メタ）アクリレートである。特に、好ましい（Ｂ３ｂ）成分で（Ｂ３）成分を構成する場合、（Ｂ３）成分自体の生産性を考慮すると、（Ｂ３ｂ）成分は、ペンタエリスリトールテトラ（メタ）アクリレート、又はジペンタエリスリトールヘキサ（メタ）アクリレートが好ましく、特にペンタエリスリトールテトラ（メタ）アクリレートが好ましい。
【００５３】
前記（Ｂ１）成分および／または（Ｂ２）成分を用いる場合、（Ｂ３ａ）水酸基含有多官能（メタ）アクリル系重合性単量体を用いることで、（Ｂ１）成分および／または（Ｂ２）成分と、（Ｂ３）成分との相溶性をいっそう高めることでき、外観不良をより抑制できる。
【００５４】
＜（Ｂ）成分の好ましい配合割合＞
本発明の光硬化性組成物における（Ｂ）成分の配分割合は、用いるプラスチック基材の種類、本発明の光り硬化性組成物を硬化させて得られる硬化膜の強度などを勘案して適宜選定することができる。中でも、プラスチック基材と該硬化膜との密着性、硬化膜の耐擦傷性、及び外観の観点から、（Ａ）成分１００質量部あたり（Ｂ）成分を１０〜９００質量部の範囲とするのが好ましく、５０〜８５０質量部とすることがさらに好ましく、１００〜８００質量部の範囲とすることが最も好ましい。
【００５５】
本発明においては、（Ｂ１）成分、（Ｂ２）成分および（Ｂ３）成分から選ばれる少なくとも１種を用いればよく、複数の成分を組み合わせてもよい。
【００５６】
（Ｂ１）成分を用いる場合は、（Ｂ２）成分とを併用することが好ましい。これらを併用する場合の配合割合は、用いるプラスチック基材の種類、本発明の光硬化性組成物を硬化させて得られる硬化膜の強度等を勘案して適宜決定することができる。中でも、プラスチック基材と該硬化膜との密着性、硬化膜の耐擦傷性、及び外観の観点から、前記（Ｂ１）成分に対する前記（Ｂ２）成分の質量比（（Ｂ１）／（Ｂ２））が、０．３〜４となることが好ましく、さらに、０．５〜３となることがより好ましく、０．７〜１．５となることがさらに好ましい。
【００５７】
また、前記（Ｂ３ａ）成分と（Ｂ３ｂ）成分とを併用する場合、（Ｂ３ａ）成分と（Ｂ３ｂ）成分との混合物（（Ｂ３）成分の全量）を１００質量部としたとき、前記（Ｂ３ａ）成分を０．００１〜６０質量部、前記（Ｂ３ｂ）成分を４０〜９９．９９９質量部とすることが好ましく、前記（Ｂ３ａ）成分を５〜３５質量部、前記（Ｂ３ｂ）成分を６５〜９５質量部とすることがさらに好ましい。
【００５８】
＜（Ｃ）光重合開始剤＞
本発明の光硬化性組成物は、当該組成物をプラスチック基材に塗布後、紫外線照射によって硬化される。上記本発明の光硬化性組成物に用いられる光重合開始剤（以下、単に（Ｃ）成分とする場合もある。）としては、光硬化に用いられる公知の光重合開始剤を用いることができる。かかる光重合開始剤の具体例としては、以下の化合物が挙げられる。
【００５９】
本発明において、（Ｃ）成分は、特に制限されるものではないが、（Ｃ１）アシルフォスフィンオキサイド系重合開始剤（以下、単に（Ｃ１）成分という場合もある。）を必須成分とすることが好ましい。そして、空気中でもより性能の高い硬化膜を形成するためには、さらに（Ｃ２）前記（Ｃ１）成分以外の分子内開裂型重合開始剤（以下、単に（Ｃ２）成分という場合もある）を含むことが好ましい。
【００６０】
前記（Ｃ１）成分の好ましい具体例としては、ベンゾイル−ジフェニルフォスフィンオキサイド、２，４，６−トリメチルベンゾイル−ジフェニルフォスフィンオキサイド、２，３，５，６−テトラメチルベンゾイル−ジフェニルフォスフィンオキサイド、３，４−ジメチルベンゾイル−ジフェニルフォスフィンオキサイド、ビス（２，４，６−トリメチルベンゾイル）フェニルフォスフィンオキサイド、ビス（２，６−ジメトキシベンゾイル）（２，４，４−トリメチル−ペンチル）フォスフィンオキサイド、ビス（２，６−ジメチルベンゾイル）エチルフォスフィンオキサイドなどがあげられる。上記（Ｃ１）成分の中でも、光硬化組成物の硬化性、硬化膜とプラスチック基材のとの密着性の観点から、ベンゾイル−ジフェニルフォスフィンオキサイド、２，４，６−トリメチルベンゾイル−ジフェニルフォスフィンオキサイド、２，３，５，６−テトラメチルベンゾイル−ジフェニルフォスフィンオキサイド、３，４−ジメチルベンゾイル−ジフェニルフォスフィンオキサイドを用いることが好ましい。
【００６１】
本発明においては、前記（Ｃ２）成分の好ましく具体例としては、α−ヒドロキシアセトフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等のアルキルフェノン系化合物、ベンゾイン、ベンゾインアルキルエーテル等のベンゾインエーテル化合物、フェニルグリオキシリックアシッドメチルエステルがあげられる。上記（Ｃ２）成分の中でも、硬化膜とプラスチック基材との密着性、硬化膜の擦傷性の観点からアルキルフェノン系化合物剤を用いることが好ましい。これらは１種単独または２種以上組み合わせてもよい。
【００６２】
＜（Ｃ）の好ましい配合割合＞
前記（Ｃ）成分の配合割合は、重合条件や開始剤の種類、重合性単量体の種類や組成によって異なり、一概に限定できないが、例えば、重合成分である（Ａ）成分および（Ｂ）成分の合計１００質量部に対して、０．０１〜１０質量部の範囲で用いるのが好適である。なお、複数種類の（Ｃ）成分を使用する場合には、その合計量が前記配合割合を満足すればよい。
【００６３】
また、前記したとおり、本発明においては、（Ｃ１）成分と（Ｃ２）成分とを併合して使用することが好ましい。この場合、（Ｃ１）成分、および（Ｃ２）成分の配合割合は、用いるプラスチック基材の種類、本発明の光硬化性組成物を硬化させて得られる硬化膜の強度、基材との密着性を勘案して適宜決定することができる。
【００６４】
その中でも、プラスチック基材と該硬化膜との密着性、硬化膜の耐擦傷性、及び外観の観点から、前記（Ｃ１）に対する前記（Ｃ２）の質量比（（Ｃ２）／（Ｃ１））が、０．１〜１０であることが好ましく、０．２〜５であることがさらに好ましく、０．４〜１．５の範囲とすることが最も好ましい。
【００６５】
次に、本発明の効果を損なわない範囲で、本発明の光硬化性組成物が含むことできる、任意の成分について説明する。
【００６６】
＜（Ｄ）ラジカル捕捉剤＞
本発明の光硬化性組成物には、（Ｄ）ラジカル捕捉剤（以下、単に（Ｄ）成分とする場合もある。）を含有することができる。（Ｄ）ラジカル捕捉剤は、一般に、樹脂に配合されるものであって、樹脂の分解等によって生じたラジカルを捕捉できる性能を持つものであれば、公知のものを使用することができる。
【００６７】
該（Ｄ）成分を含有することにより、保存安定性が向上し、長期間保存しても光硬化性組成物が本来有する優れた特徴を発揮することができる。例えば、ヒンダードフェノールラジカル捕捉剤、又はヒンダードアミンラジカル捕捉剤が挙げられる。
【００６８】
好ましいヒンダードフェノールラジカル捕捉剤としては、例えばエチレンビス（オキシエチレン）ビス［３，５−ｔｅｒｔ−ブチル−４−ヒドロキシ−ｍ−トルイル］プロピオネート、オクタデシル−３−（３，５−ジ−ｔｅｒｔ−ブチル−４−ヒドロキシフェニル）プロピオネート、ペンタエリスリトールテトラキス［３−（３，５−ジ−ｔｅｒｔ−ブチル−４−ヒドロキシフェニル）プロピオネート、チオジエチレンビス［３−（３，５−ジ-ｔｅｒｔ−ブチル−４−ヒドロキシフェニル］プロピオネート、トリス−（２−メチル−４−ヒドロキシ−５−ｔｅｒｔ−ブチルフェニル）-ブタン、４，４’−ブチリデンビス（３−メチル−６−ｔｅｒｔ−ブチルフェノール）、トリス−（３，５−ジ−ｔｅｒｔ−ブチル−４−ヒドロキシフェニル）イソシアヌレート、２，４，６−トリス［３，５−ジ−ｔｅｒｔ−ブチル−４−ヒドロキシベンジル］−１，３，５−トリメチルベンゼン、４−[[４，６−ビス（オクチルチオ）−１，３，５−トリアジン−２−イル]アミノ]−２，６−ビス（１，１−ジメチルエチル）フェノールが挙げられる。
【００６９】
好ましいヒンダードアミンラジカル捕捉剤としては、例えばビス（２，２，６，６−テトラメチル−４−ピペリジル）セバケート、ビス（１，２，２，６，６−ペンタメチル−４−ピペリジル）セバケート、ビス（１−オクチルオキシ−２，２，６，６−テトラメチル−４−ピペリジル）セバケート、１−［２−｛３−（３，５−ジ−ｔ−ブチル−４−ヒドロキシフェニル）プロピオニルオキシ｝エチル］−４−｛３−（３，５−ジ−ｔ−ブチル−４−ヒドロキシフェニル）プロピオニルオキシ｝−２，２，６，６−テトラメチルピペリジン、４−ベンゾイルオキシ−２，２，６，６−テトラメチルピペリジン、メチル（１，２，２，６，６−ペンタメチル−４−ピペリジル）セバケート、１，２，２，６，６−ペンタメチル−４−ピペリジニルメタクリレート、２−[[３，５−ビス（１，１、‐ジメチルエチル)−４‐ヒドロキシフェニル]メチル]−２−ブチルプロパン二酸[１，２，２，６，６−ペンタメチル−４−ピペリジニル]、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］等が挙げられる。
【００７０】
これらラジカル捕捉剤は、１種単独でまたは２種類上の混合物として使用することができる。
【００７１】
これらラジカル捕捉剤の中でも、長期保存後の高い物性を維持するためには、（Ｄ）成分は、２，２，６，６−テトラメチル−４−ピペリジル骨格を有する化合物を含むことが好ましい。その中でも、（Ｄ）成分は、下記式（５）で示される化合物：
【００７２】
【化１１】
2020090617.tif 000012
【００７３】
（式中、Ｒ１３、Ｒ１４は、それぞれ独立に、水素原子またはメチル基であり、ｇは５〜１２の整数である）
を含むことが好ましい。前記式（４）で示される好ましい化合物としては、例えばビス（２，２，６，６−テトラメチル−４−ピペリジル）セバケート、ビス（１，２，２，６，６−ペンタメチル−４−ピペリジル）セバケート等が挙げられる。
【００７４】
ラジカル捕捉剤の中でも、２，２，６，６−テトラメチル−４−ピペリジル骨格を有する化合物、特には前記式（５）で示される化合物を配合することにより、優れた効果が発揮される。このことから、これらラジカル捕捉剤は、本発明で使用する（Ａ）成分および（Ｂ）成分と相性が良いと考えられ、より効果的に、これら（Ａ）成分および（Ｂ）成分を含む本発明の光硬化性組成物の長期保存安定性を高めることができる。
【００７５】
本発明において、（Ｄ）成分の使用量は、特に制限されるものではないが、得られる硬化膜とプラスチック基材との密着性、該硬化膜の耐擦傷性、外観、及び組成物の保存安定化効果の観点から、（Ａ）成分および（Ｂ）成分の合計１００質量部当たり、（Ｄ）成分の使用量を０．００５〜１０質量部の範囲とすることが好ましく、とりわけ０．０１〜１質量部の範囲とすることが特に好ましい。
【００７６】
＜（Ｅ）Ｎ−ビニルアミド化合物＞
本発明の光硬化性組成物には、耐擦傷性向上の観点から、（Ｅ）下記式（１）で示されるＮ−ビニルアミド化合物（以下、（Ｅ）成分という場合もある。）を含有することが好ましい。
【００７７】
【化１２】
2020090617.tif 000013
【００７８】
（式中、
Ｒ１、およびＲ２は、それぞれ独立に、水素原子、または炭素数１〜５の炭化
水素基であるか、あるいは
Ｒ１とＲ２とは互いに結合して炭素数２〜６の炭化水素基を形成していてもよ
い。）、
ここで、Ｒ１、およびＲ２において、炭素数１〜５の炭化水素基は、光硬化性組成物の硬化性、光硬化性組成物を硬化させて得られる硬化膜とプラスチック基材との密着性、汎用性、入手のしやすさなどの観点から特定されたものである。とりわけ炭素数１〜３の炭化水素基であることが好ましい。具体的には、メチル基、エチル基、プロピル基、ビニル基などが挙げられる。
【００７９】
また、上記Ｒ１、およびＲ２が互いに結合して炭素数２〜６の炭化水素基を形成するときには、当該Ｎ−ビニルアミド化合物は、当該炭素数に応じてβ−ラクタム（炭素数２）、γ−ラクタム（炭素数３）、δ−ラクタム（炭素数４）、ε−ラクタム（炭素数５）、ω−ラクタム（炭素数６）等を形成する。これら炭化水素基は、本発明で使用するＮ−ビニルアミド化合物の基として、いずれも好適に用いることができる。なお、前記炭化水素基の炭素数は、Ｒ１とＲ２との合計の炭素数を指す。前記炭化水素基は、炭素数１〜６のアルキル基や炭素数６〜１４のアリール基などの置換基を有していてもよい。前記炭化水素基の炭素数は、これら置換基の炭素数は含まず当該ラクタム環の環員を構成する全環員炭素の炭素数から１（カルボニルの炭素）を引いた数を表わすものとする。
【００８０】
上記式（１）で示されるＮ−ビニルアミド化合物の好ましい具体例としては、Ｎ−ビニル−β−ラクタム、Ｎ−ビニルピロリドン、Ｎ−ビニル−バレロラクタム、Ｎ−ビニルカプロラクタム、Ｎ−ビニルホルムアミド、Ｎ−メチル−Ｎ−ビニルホルムアミド、Ｎ−ビニルアセトアミド、Ｎ−メチル−Ｎ−ビニルアセトアミド、Ｎ−エチル−Ｎ−ビニルアセトアミド、Ｎ−ビニルプロピオンアミド、Ｎ−メチル−Ｎ−ビニルプロピオンアミドなどが挙げられる。これらは単独で用いてもよいし、２種以上組み合わせてもよい。
【００８１】
これらのＮ−ビニルアミド化合物の中でも、光硬化性組成物の硬化性、光硬化性組成物を硬化させて得られる硬化膜とプラスチック基材との密着性、汎用性、入手のしやすさなどの観点から、とりわけＮ−ビニルピロリドン、Ｎ−ビニルカプロラクタム、Ｎ−ビニルアセトアミドが特に好ましい。
【００８２】
本発明において、（Ｅ）成分の配合割合は、特に制限されるものではないが、得られる硬化膜の耐擦傷性の観点から、（Ａ）成分および（Ｂ）成分の合計１００質量部に対して、１０〜１００質量部の範囲で用いるのが好適である。
【００８３】
＜その他の配合成分＞
また、本発明の光硬化性組成物には、本発明の効果を損なわない範囲で各種配合剤を配合することができる。各種配合剤としては例えば界面活性剤、紫外線吸収剤、着色防止剤、帯電防止剤、蛍光染料、染料、顔料、香料、可塑剤等の添加剤が挙げられる。
【００８４】
上記配合剤の内、界面活性剤としては、シリコーン鎖（ポリアルキルシロキサンユニット）を疎水基とするシリコーン系の界面活性剤、またフッ化炭素鎖を有するフッ素系の界面活性剤等の、公知の界面活性剤が好ましく使用できる。好適に使用できるシリコーン系界面活性剤及びフッ素系界面活性剤の具体例としては、東レ・ダウコーニング株式会社製『Ｌ−７００１』、『Ｌ−７００２』、『Ｌ−７６０４』、『ＦＺ−２１２３』、ＤＩＣ株式会社製『メガファックＦ−４７０』、『メガファックＦ−１４０５』、『メガファックＦ−４７９』、スリーエムジャパン株式会社（住友スリーエム社）製『フローラッドＦＣ−４３０』等を挙げることができる。界面活性剤は、１種単独でも、２種以上を混合して使用してもよい。界面活性剤の使用量は、（Ａ）成分および（Ｂ）成分の合計１００質量部に対して０．００１〜１０質量部の範囲が好適である。
【００８５】
＜光硬化性組成物の調製方法、及び該組成物の硬化体（硬化膜）の形成方法＞
本発明の光硬化性組成物の調製は、所定量の各成分を秤り取り混合すればよい。なお、各成分の添加順序は特に限定されず全ての成分を同時に添加してもよい。また、（Ａ）成分および（Ｂ）成分を予め混合し、その後、（Ｃ）成分及び他の添加剤を添加混合してもよい。
【００８６】
本発明における積層体は、前記光硬化性組成物をプラスチック基材上に塗布し、光硬化、積層させることで製造される。光硬化性組成物を塗布するプラスチック基材は特に限定されるわけではなく、眼鏡レンズ、家屋や自動車の窓ガラス、カメラレンズ、液晶ディスプレイ等の公知のプラスチック基材が挙げられる。
【００８７】
眼鏡レンズとしては、例えば（メタ）アクリル樹脂、ポリカーボネート樹脂、アリル樹脂、チオウレタン樹脂、ウレタン樹脂及びチオエポキシ樹脂等のプラスチックの眼鏡レンズが知られている。本発明の光硬化性組成物を用いる場合には、これらのいずれの眼鏡レンズも使用できる。
【００８８】
本発明の光硬化性組成物をプラスチック基材表面に塗布する方法としては、公知の塗布方法を採用することができ、例えばスピンコート法、ディップコート法、バーコート法、スプレー法などが挙げられる。また、本発明の光硬化性組成物は、低粘度であるために、薄膜の形成が容易である。
【００８９】
本発明の光硬化性組成物を、前述した光学基材の表面上に塗布してコーティング膜を形成し、これを光重合硬化させること（硬化体（硬化膜））によって積層体を形成する。本発明の光硬化性組成物を用いて積層体を形成する場合、光学基材の前処理を行わずとも十分な密着性を発現する。ただし、より基材に対する濡れ性、密着性を向上させたい場合、塗布に先立って、光学基材の前処理を行うことが好ましい。このような前処理としては、塩基性水溶液又は酸性水溶液による化学的処理、研磨剤を用いた研磨処理、大気圧プラズマ及び低圧プラズマ等を用いたプラズマ処理、コロナ放電処理、又はＵＶオゾン処理等を挙げることができる。これらの方法は、光学基材の密着性を向上させるために、組み合わせて使用しても良い。
【００９０】
前処理方法の中で、特に簡便に用いることができる方法として、塩基性溶液による化学的処理が、特に前述した眼鏡レンズ基材（光学基材）の前処理として好適であり、光学基材との密着性をより強固にすることができる。該処理法は、アルカリ水溶液に光学基材を含浸するか、あるいは光学基材をアルカリ水溶液に含浸したまま超音波洗浄することにより行なわれる。アルカリ溶液としては、例えば水酸化ナトリウム水溶液、あるいは水酸化カリウム水溶液が用いられる。水酸化物の濃度としては、５〜３０質量％が好適である。また、処理温度は、用いる基材の耐熱性を勘案して適宜決定するのがよいが、好ましくは２０〜６０℃の範囲である。その処理時間は、処理条件により異なるが、好ましくは１分〜１時間、より好ましくは５〜１５分の範囲である。また、アルカリ水溶液の他に、例えば水、アルコール溶媒の混合溶液、アルコール溶液を用いてもよい。用いるアルコールとしては、例えばメタノール、エタノール、イソプロピルアルコール等の低級アルコール、また、さらに少量の添加剤として、１−メチル−２−ピロリドン等の有機塩基をアルカリ溶液１００質量部に対して、１〜１０質量部加えたものでもよい。また、アルカリ処理後は、純水、イオン交換水、蒸留水などの水を用いてすすいだ後、乾燥すればよい。
【００９１】
光学基材に、前記方法により光硬化性組成物を塗布し、光硬化させることにより、積層体を形成することができる。上記方法によって得られる積層体における、該光硬化性組成物の硬化体からなる層の厚さ（硬化膜の厚さ）は、好ましくは１μｍ以上２０μｍ以下、より好ましくは１μｍ以上５μｍ以下である。硬化体は、例えば該光硬化性樹成物を、厚さが、１μｍ以上２０μｍ以下となるように塗布し、紫外線を照射して硬化膜を形成させることにより得ることができる。
【００９２】
本発明の光硬化性組成物は、不活性ガス雰囲気下、もしくは空気雰囲気下において、例えばキセノンランプ、高圧水銀灯、メタルハライドランプなどの光源から発せられる紫外線を利用して硬化可能である。紫外線照射条件は、必要に応じて適宜設定することができるが、好ましくは積算光量０．４Ｊ／ｃｍ２以上、より好ましくは１．７Ｊ／ｃｍ２以上であり、１０Ｊ／ｃｍ２以下になるように設定される。本発明においては、光学基材上に、本発明の光硬化性組成物より得られる硬化膜を有する積層体に、さらに２次加工を施すこともできる。具体的には、該硬化膜上に更なるハードコート層を形成することもできる。ハードコート層を形成するためのハードコート剤としては、公知のものが使用できる。具体的には、シランカップリング剤やケイ素、ジルコニウム、アンチモン、アルミニウム、チタン等の酸化物のゾルを主成分とするハードコート剤や、有機高分子体を主成分とするハードコート剤が使用できる。ハードコート剤を塗布する方法としては、例えばディップコーティング、スピンコーティング、ディップスピンコーティングなどの方法が挙げられる。この被覆したハードコート剤は、公知の方法、例えば、加熱することにより硬化させ、ハードコート層とすることができる。
【実施例】
【００９３】
以下、本発明を実施例によりさらに説明するが、本発明はこれらの実施例に何ら限定されるものではない。また、実施例の中で説明されている特徴の組み合わせ全てが本発明の解決手段に必須のものとは限らない。
先ず、本発明で使用した各成分の名称と略号について説明する。
【００９４】
（Ａ）成分：高級ダイヤモンド様体核を有する多官能重合性単量体
ジアマンタンジアクリレート
トリアマンタンジアクリレート
ウンデカマンタンジアクリレート
（Ｂ）成分：（メタ）アクリル系単官能重合性単量体
Ａ−ＴＭＭ−３：ペンタエリスリトールトリアクリレート；（Ｂ３ａ）成分
Ａ−ＴＭＭＴ：ペンタエリスリトールテトラアクリレート；（Ｂ３ｂ）成分
（Ｃ）成分：光重合開始剤
ＴＰＯ：ビス（２，４，６−トリメチルベンゾイル）フェニルフォスフィンオキサイド；（Ｃ１）成分
Ｉ１８４：１−ヒドロキシ−シクロヘキシル−フェニル−ケトン；（Ｃ２）成分
（Ｅ）成分：ラジカル捕捉剤
Ｔ７６５：セバシン酸ビス（１，２，２，６，６−ペンタメチル−４−ピペリジル）
＜積層体の作製＞
プラスチック基材として、ポリカーボネート樹脂からなるプラスチックレンズ（屈折率１．５９）、アリールジカーボネート樹脂からなるプラスチックレンズ（屈折率１．５０）、チオウレタン系レンズ（屈折率１．６０、および１．６７）を用いた。このプラスチック光学基材を、イソプロピルアルコールでワイピングした後、スピンコートにより表１記載の光硬化性組成物を塗布した。この塗膜に、水銀ランプを搭載したＥＣＥ５０００（Ｄｙｍａｘ社製）を使用して、７５ｍＷ／ｃｍ２の紫外線を６０秒間照射し、塗膜を硬化させ、光硬化性樹脂組成物の硬化体（硬化膜）が積層された積層体を得た。得られた積層体に対し、以下の評価を行った。表２に硬化膜の厚みを記載した。また、表２に、使用したポリカーボネート樹脂を使用した場合には「ＰＣ」とし、アリールジカーボネート樹脂した場合には「ＣＲ３９」とし、チオウレタン系レンズを使用した場合、「ＭＲ７」、「ＭＲ８」と記載した。その他、表２に、硬化した雰囲気下を窒素雰囲気下とした場合には「窒素」、空気雰囲気下とした場合には「空気」と記載した。
【００９５】
＜積層体の評価方法＞
１．密着性
密着性の評価は、碁盤目試験によって行った。すなわち、前記の＜積層体の作製＞に記載した方法で光硬化性組成物の硬化体（硬化膜）が積層された積層体表面（硬化膜）に、カッターナイフを使い、約１ｍｍ間隔に切れ目を入れ、マス目を１００個形成させた。その上にセロファン粘着テープ（ニチバン（株）製セロテープ（登録商標））を強く貼りつけ、表面から９０°方向へ一気に引っ張り剥離した後、硬化膜の残っているマス目（１００個のマス目中残った升目の数）を測定し、以下の３段階の評価とした。
【００９６】
Ａ：１００／１００
Ｂ：９９／１００〜９５／１００
Ｃ：９５／１００未満
２．煮沸密着性
沸騰した水中に、前記の＜積層体の作製＞に記載した方法で作製した積層体を、１時間浸漬した後、積層体を取り出し、水滴をふき取り、上述の密着性の評価法と同様にして、密着性を評価した。評価後、個の積層体を再び、沸騰した水中に浸漬した。この操作を３回繰り返し、煮沸時間が合計３時間になるまで試験を実施した。
【００９７】
３．スチールウール耐擦傷性試験
前記の＜積層体の作製＞に記載した方法で作製した積層体表面を、スチールウール（日本スチールウール（株）製ボンスター＃００００番）を用い、１ｋｇの荷重で、積層体表面を１０往復擦り、傷ついた程度を目視により、以下の４段階に評価した。評価基準は下記のとおりである。
【００９８】
Ａ：ほとんど傷がつかない（目視で５本未満の擦傷である）
Ｂ：極わずかに傷がつく（目視で５本以上１５本未満の擦傷がある）
Ｃ：少し傷がつく（目視で１５本以上４０未満の擦傷がある）
Ｄ：傷がつく（目視で４０本以上の擦傷がある）
Ｅ：未硬化（硬化膜が十分硬化されておらず、未硬化部分があるもの）
製造例１
ジアマンタンジアクリレート（（Ａ）成分）の合成
市販のジアマンタンジオールを原料とし、非特許文献１に記載された方法に準じて、下記式で示されるジアマンタンジアクリレート合成した。
【００９９】
【化１３】
2020090617.tif 000014
【０１００】
製造例２
トリアマンタンジアクリレート（（Ａ）成分）の合成
市販のトリアマンタンジオールを原料とし、製造例１と同様の方法でトリアマンタンジアクリレート（Ａ；（Ａ）成分）を合成した。
製造例３
ウンデカマンタンジアクリレート（（Ａ）成分）の合成
市販のウンデカマンタンジオールを原料とし、製造例１と同様の方法でウンデカマンタンジアクリレート（Ａ；（Ａ）成分）を合成した。
実施例１
ジアマンタンジアクリレート（（Ａ）成分）１００質量部に対して、ペンタエリスリトールトリアクリレート（Ｂ３ａ；（Ｂ）成分）を３５質量部、ペンタエリスリトールテトラアクリレート（Ｂ３ｂ；（Ｂ）成分）を３１５質量部、ビス（２，４，６−トリメチルベンゾイル）フェニルフォスフィンオキサイド（Ｃ１；（Ｃ）成分）を１０質量部、１−ヒドロキシ−シクロヘキシル−フェニル−ケトン（Ｃ２；（Ｃ）成分）を５質量部、Ｔ７６５（Ｅ成分）を０．１質量部、及び界面活性剤Ｌ−７００１を１質量部混合して、光硬化性組成物を準備した。表１に光硬化性組成物の配合割合を記載した。
【０１０１】
得られた光硬化性組成物を用いて、前記＜積層体の作製＞に記載の方法に従い積層体を製造した。得られた積層体を前記＜積層体の評価方法＞に記載の方法に従い、密着性、煮沸密着性、および耐擦傷性を評価した。結果を表２に記載した。
実施例２
ジアマンタンジアクリレートの代わりにトリアマンタンジアクリレート（Ａ；（Ａ）成分）を用いた以外は、実施例１と同様の方法で、表１に示した配合割合の光硬化性組成物を準備した。得られた光硬化性組成物を、表２に示す光学基材、硬化雰囲気で硬化させて積層体を製造した。得られた積層体について、実施例１と同様の評価を行い、その結果を表２にまとめた。
実施例３
ジアマンタンジアクリレートの代わりにウンデカマンタンジアクリレート（Ａ；（Ａ）成分）を用いた以外は、製造例１と同様の方法で、表１に示した配合割合の光硬化性組成物を準備した。しかしながら、ウンデカマンタンジアクリレートは、（Ｂ）成分に対して、ジアマンタンジアクリレートまたはトリアマンタンジアクリレートと同量まで溶解せず、不溶部分があったため、光硬化ならびに硬化体の評価は行なわなかった。
比較例１
高級ダイヤモンド様体核を有する多官能重合性単量体を配合していない以外は、実施例１と同様の方法で、表１に示した配合割合の光硬化性組成物を準備した。得られた光硬化性組成物を、表２に示す光学基材、硬化雰囲気で硬化させて積層体を製造した。得られた積層体について、実施例１と同様の評価を行い、その結果を表２にまとめた。
【０１０２】
表２にまとめた結果から明らかなように、高級ダイヤモンド様体核を有する多官能重合性単量体を含む光硬化性組成物により、光学基材に対し高い密着性、及び高い耐擦傷性を有する組成物となることが明らかとなった。
【０１０３】
【表１】
2020090617.tif 000015
【０１０４】
【表２】
2020090617.tif 000016